СПОСОБ ПОЛУЧЕНИЯ ТЕРМИЧЕСКИ ПЕРЕГРУППИРОВАННЫХ РВХ, ТЕРМИЧЕСКИ ПЕРЕГРУППИРОВАННЫЕ РВХ И СОДЕРЖАЩИЕ ИХ МЕМБРАНЫ

1. Способ получения термически перегруппированных полибензоксазола, полибензимидазола или полибензотиазола (TR PBX), включающий следующие стадии способа:
- получение полиимида или ароматического полиамида в качестве полимера-предшественника в растворе, причем в каждом повторяющемся мономерном звене полимера-предшественника ароматическое кольцо расположено рядом с атомом азота имидной группы или амидной группы мономерного звена, причем в некоторых или во всех повторяющихся мономерных звеньях ароматическое кольцо функционализировано -XR группой в качестве боковой цепи в орто-положении относительно атома азота, где X=О, N или S, и
- проведение термической обработки для осуществления термической перегруппировки, приводящей к получению термически перегруппированных полибензоксазола, полибензимидазола или полибензотиазола,
отличающийся тем, что R является аллильной группой или группой на основе аллила, причем температура обработки, используемая в процессе термической обработки для термической перегруппировки, лежит в диапазоне от 0°C до 350°C.
1
2
3
4
5
1
5
1
5
2. Способ по п. 1, отличающийся тем, что группа на основе аллила является группой типа -CRR-CR=CRR, где каждый из радикалов с R по R является атомом водорода или гомо- или гетероалифатической или гомо- или гетероароматической структурой, в частности - содержащей до 20 атомов, причем по меньшей мере один из радикалов с R по R является гомо- или гетероалифатической или гомо- или гетероароматической структурой.
3. Способ по п. 1 или  2, отличающийся тем, что степень функционализации лежит в диапазоне от 0,1% до 100%, в частности - от 2% до 50%, в частности - от 5% до 25%.
4. Способ по п. 1 или 2, отличающийся тем, что полимер-предшественник является полиимидом, синтезированным посредством реакции между диангидридом и диамином, посредством реакции между диангидридом и диизоцианатом или посредством эфирокислотного пути с предварительной обработкой посредством силилирования, в частности - с использованием термической имидизации в твердой фазе, термической имидизации в растворе или химической имидизации.
5. Способ по п. 4, отличающийся тем, что в качестве диамина использован 3,3'-дигидрокси-4,4'-диаминобифенил (НАВ), и/или в качестве диангидрида использован 2,2'-бис-(3,4-дикарбоксифенил)гексафторпропана диангидрид (6FDA).
6. Способ по п. 1 или 2, отличающийся тем, что функционализацию аллильной группой или группой на основе аллила проводят на мономерном звене до полимеризации, во время полимеризации, или на полимере-предшественнике.
2
3
7. Способ по п. 1 или 2, отличающийся тем, что используют функционализирующий агент, в частности - аллилгалогенид, в частности - аллилбромид, и, в частности, к раствору добавлен или добавляют активирующий агент, в частности - KCO.
8. Способ по п. 1 или 2, отличающийся тем, что в качестве полимера-предшественника используют производное ароматического полиамида, в частности - полигидроксиамид, который, в частности, получают посредством реакции 2,2-бис-(4-карбоксифенил)гексафторпропана (bisAPAF) с терефталоилхлоридом.
9. Способ по п. 1 или 2, отличающийся тем, что из раствора полимера-предшественника перед термической обработкой получают твердый объект, в частности - пленку, и термическую обработку, приводящую к получению термически перегруппированного полибензоксазола, полибензимидазола или полибензотиазола, проводят на твердом объекте.
10. Термически перегруппированный полибензоксазол, полибензимидазол или полибензотиазол, содержащий аллильную группу или группу на основе аллила в качестве боковой цепи на ароматическом кольце гетероароматической бензоксазольной группы, бензимидазольной группы или бензотиазольной группы.
11. Термически перегруппированный полибензоксазол, полибензимидазол или полибензотиазол по п. 10, отличающийся тем, что он получен способом по любому из пп. 1- 9.
12. Полимерная мембрана, содержащая термически перегруппированный полибензоксазол, полибензимидазол или полибензотиазол по п. 10 или 11.
13. Полимерная мембрана по п. 12, отличающаяся тем, что мембрана отлита или спрядена из раствора по п. 1 в форме плоской мембраны или половолоконной мембраны.
14. Полимерная мембрана по п. 12 или 13, отличающаяся тем, что мембрана является газоразделительной мембраной, в частности - содержащей микрополости размером менее 1 нм.
15. Полимерная мембрана по п. 12 или 13, отличающаяся тем, что мембранный слой, содержащий TR PBX, является активным разделительным слоем композитной мембраны.